실시 예 1 에 있 어서 , 분산제 를 첨가 하 지 않 고 , 동량 의 카본 나노 튜브 , 카본 블랙 , 및 망간산 리튬 을 자석 교반기 ( magnetic stirrer ) 로 혼합 하 여 슬러리 를 조제 한 것 이외 에 는 실시 예 1 과 같 은 수법 으로 양극 용 복합 재료 를 얻 었 다 . 얻 어 진 양극 용 복합 재료 의 물 성 을 표 1 에 나타낸다 . 또한 실시 예 1 ∼ 4 에서 는 분무 건조 전 의 분산 액 의 상태 에 대하 여 , 상기 ( 8 ) 에 나타내 는 방법 으로 구한 비율 이 모두 130 % 이내 였 지만 , 이 비 교예 2 에서 는 상기 비율 이 400 % 이 며 분산 상태 라고 는 할 수 없 었 다 . 또한 , 비 교예 2 의 양극 용 복합 재료 는 상기 ( 9 ) 에 나타내 는 방법 으로 확인 한 결과 , 한 개 의 복합 입자 가 , 섬유상 탄소 가 거의 소실 된 양극 활물질 입자 와 응집 한 섬유상 탄소 의 입자 로 붕괴 되 었 기 때문 에 , 양극 활물질 입자 가 섬유상 탄소 ( 카본 나노 튜브 ) 에 의해 유지 된 복합 입자 는 아니 었 다 .